(57)【特許請求の範囲】
【請求項１】
メルトインデックスが３〜１０ｇ／１０分の結晶性プロピレン・エチレン・ブテン−１ランダム三元共重合体で形成されてなる、オルゼン剛性が４２００〜７０００ｋｇ／ｃｍ２である易潰し性の優れた咬合具。
【請求項２】
メルトインデックスが３〜１０ｇ／１０分の結晶性プロピレン・エチレン・ブテン−１ランダム三元共重合体９５〜６０重量％と、エチレン・ブテン−１共重合体単独又はエチレン・ブテン−１共重合体と低密度ポリエチレンの混合物５〜４０重量％との混合物で形成されてなる、オルゼン剛性が４２００〜７０００ｋｇ／ｃｍ２である易潰し性の優れた咬合具。
【請求項３】
メルトインデックスが３〜１０ｇ／１０分の結晶性プロピレン・エチレン・ブテン−１ランダム三元共重合体で形成されてなる、オルゼン剛性が４２００〜７０００ｋｇ／ｃｍ２である易潰し性の優れた咬合具を有する咬合具付包装用袋。
【請求項４】
メルトインデックスが３〜１０ｇ／１０分の結晶性プロピレン・エチレン・ブテン−１ランダム三元共重合体９５〜６０重量％と、エチレン・ブテン−１共重合体単独又はエチレン・ブテン−１共重合体と低密度ポリエチレンの混合物５〜４０重量％との混合物で形成されてなる、オルゼン剛性が４２００〜７０００ｋｇ／ｃｍ２である易潰し性の優れた咬合具を有する咬合具付包装用袋。
【発明の詳細な説明】
【０００１】
【産業上の利用分野】
本発明は、咬合具（凹凸咬合具）及び咬合具付包装用袋に関し、詳しくは従来のポリプロピレン製咬合具に比べて、低温ヒートシール性，柔軟性等に優れ、しかも充分な溶着強度を有する咬合具及び咬合具付包装用袋に関する。本発明の咬合具付包装用袋は、乾燥食品，菓子等の食品の包装や、シャツ，ニットウエア等の衣料品の包装、その他各種雑貨の包装などに有効に利用することができる。
【０００２】
【従来の技術及び発明が解決しようとする課題】
結晶性プロピレン樹脂からなる咬合具は既知である。また、咬合具付包装用袋（いわゆるチャック袋）の製造方法としては、咬合具付のフィルムを同時押出成形する方法や、フィルム上に咬合具を押出溶着する方法があるが、ハンドリングのしにくさや、コストの面から、咬合具のみを製造し、これを袋本体フィルムに溶着する方法が採用されている。
【０００３】
しかしながら、従来の結晶性プロピレン樹脂からなる咬合具は、必ずしも低温のヒートシール性が充分でないなどの問題があり、さらに柔軟性も充分でないため、低温ヒートシール性，柔軟性，易潰し性に優れた咬合具が要望されていた。
【０００４】
本発明は、従来の問題を解消し、低温ヒートシール性，柔軟性，易潰し性等に優れた咬合具と、このような咬合具を有する咬合具付包装用袋とを提供することを目的とするものである。
【０００５】
【課題を解決するための手段】
すなわち本発明は第１に、メルトインデックスが３〜１０ｇ／１０分の結晶性プロピレン・エチレン・ブテン−１ランダム三元共重合体で形成されてなる、オルゼン剛性が４２００〜７０００ｋｇ／ｃｍ２である易潰し性の優れた咬合具を提供するものである。
【０００６】
次に、本発明は第２に、メルトインデックスが３〜１０ｇ／１０分の結晶性プロピレン・エチレン・ブテン−１ランダム三元共重合体９５〜６０重量％と、エチレン・ブテン−１共重合体単独又はエチレン・ブテン−１共重合体と低密度ポリエチレンの混合物５〜４０重量％との混合物で形成されてなる、オルゼン剛性が４２００〜７０００ｋｇ／ｃｍ２である易潰し性の優れた咬合具を提供するものである。
【０００７】
本発明の第１の咬合具は、メルトインデックスが３〜１０ｇ／１０分の結晶性プロピレン・エチレン・ブテン−１ランダム三元共重合体で形成されてなる、オルゼン剛性が４２００〜７０００ｋｇ／ｃｍ２である易潰し性の優れた咬合具である。
結晶性プロピレン・エチレン・ブテン−１ランダム三元共重合体としては、メルトインデックス（ＭＩ）が３〜１０ｇ／１０分のものが用いられる。ここでＭＩが前記値よりも小さいものであると、表面肌荒れが出やすく、生産速度が遅くなるため好ましくない。また、ＭＩが前記値よりも大きいものであると、咬合具の形状保持がしにくくなるため好ましくない。
【０００８】
この結晶性プロピレン・エチレン・ブテン−１ランダム三元共重合体は、プロピレンを主体とする三元のランダム共重合体であり、通常、エチレン含量１．０〜９．０重量％、ブテン−１含量０．５〜９．０重量％のもの、好ましくはエチレン含量１．５〜７．０重量％、ブテン−１含量１．５〜７．０重量％のものである。
ここで結晶性プロピレン・エチレン・ブテン−１ランダム三元共重合体の代わりに、結晶性ポリプロピレンからなるものや、エチレン・プロピレンゴムなどを用いたとしても、本発明の目的を達成することはできない。
【０００９】
次に、本発明の第２の咬合具は、上記結晶性プロピレン・エチレン・ブテン−１ランダム三元共重合体と、エチレン・ブテン−１共重合体単独又はエチレン・ブテン−１共重合体と低密度ポリエチレンの混合物との混合物で形成されてなる、オルゼン剛性が４２００〜７０００ｋｇ／ｃｍ２である易潰し性の優れた咬合具である。
結晶性プロピレン・エチレン・ブテン−１ランダム三元共重合体は、上記本発明の第１において述べた通りである。
【００１０】
本発明の第２においては、この結晶性プロピレン・エチレン・ブテン−１ランダム三元共重合体を主成分とし、これとエチレン・ブテン−１共重合体単独又はエチレン・ブテン−１共重合体と低密度ポリエチレンの混合物とを併用することが必要である。
【００１１】
ここでエチレン・ブテン−１共重合体の密度は、通常、０．８７〜０．８９ｇ／ｃｍ３である。
エチレン・ブテン−１共重合体としては、ＭＩが０．４〜４０ｇ／１０分、好ましくは１〜２０ｇ／１０分のものが用いられる。ここでＭＩが前記値よりも小さいものであると、混合物としての分散性が低下するため好ましくない。また、ＭＩが前記値よりも大きいものであると、ペレット化しづらくて、取扱いにくくなるため好ましくない。
このエチレン・ブテン−１共重合体としては、通常、ブテン−１含量５〜３５重量％、好ましくは１５〜２５重量％のものが用いられる。
【００１２】
一方、低密度ポリエチレンとしては、密度が０．９００〜０．９３５ｇ／ｃｍ３の範囲のものであれば、エチレンの単独重合体であってもよいし、直鎖状低密度ポリエチレン（ＬＬＤＰＥ）などであってもよい。このような低密度ポリエチレンとしては、ＭＩが１〜２０ｇ／１０分、好ましくは２〜１２ｇ／１０分のものが用いられる。ここでＭＩが前記値よりも小さいものであると、分散性が悪くなるため好ましくない。また、ＭＩが前記値よりも大きいものであると、低分子量成分が増えて、ヒートシール性向上に寄与しないため好ましくない。
【００１３】
本発明の第２においては、主成分であるＭＩが３〜１０ｇ／１０分の結晶性プロピレン・エチレン・ブテン−１ランダム三元共重合体に配合する成分として、上記したエチレン・ブテン−１共重合体単独か、或いはエチレン・ブテン−１共重合体と低密度ポリエチレンの両者を混合して用いてもよい。
【００１４】
本発明の第２におけるＭＩが３〜１０ｇ／１０分の結晶性プロピレン・エチレン・ブテン−１ランダム三元共重合体と、エチレン・ブテン−１共重合体単独又はエチレン・ブテン−１共重合体と低密度ポリエチレンの混合物との配合割合は、前者９５〜６０重量％に対し、後者５〜４０重量％、好ましくは前者９５〜７５重量％に対し、後者５〜２５重量％である。
【００１５】
ここでＭＩが３〜１０ｇ／１０分の結晶性プロピレン・エチレン・ブテン−１ランダム三元共重合体の配合割合が６０重量％未満であると、換言すればエチレン・ブテン−１共重合体単独又はエチレン・ブテン−１共重合体と低密度ポリエチレンの混合物の配合割合が４０重量％を超えると、このエチレン・ブテン−１共重合体単独又はエチレン・ブテン−１共重合体と低密度ポリエチレンの混合物を配合したことによる効果、すなわち柔軟性の向上に対して、柔軟性があり過ぎるため好ましくない。
【００１６】
本発明の第２において、ＭＩが３〜１０ｇ／１０分の結晶性プロピレン・エチレン・ブテン−１ランダム三元共重合体と併用するエチレン・ブテン−１共重合体単独又はエチレン・ブテン−１共重合体と低密度ポリエチレンの混合物の代わりに、エチレン・プロピレンゴムなどを用いたとしても、柔軟性は向上するが、ヒートシール強度が低く、しかも１ｋｇ時のヒートシール温度が高くなるなどして、本発明の目的を達成することはできない。
【００１７】
なお、本発明の第１の咬合具や第２の咬合具においては、スリップ剤は必須であるが、本発明の目的を損なわない範囲内において、必要により、帯電防止剤，顔料などを添加することもできる。
【００１８】
上記した如きＭＩが３〜１０ｇ／１０分の結晶性プロピレン・エチレン・ブテン−１ランダム三元共重合体と、エチレン・ブテン−１共重合体単独又はエチレン・ブテン−１共重合体と低密度ポリエチレンの混合物より、咬合具を製造する方法については特に制限はなく、常法により製造することができるが、通常は押出成形により製造することができる。
また、咬合具の大きさや形状等についても特に制限はなく、この咬合具を付ける袋の用途，大きさ等に応じて適宜決定すればよい。第１図は、このようにして得られた本発明の第１及び第２の咬合具の一態様を示す断面図である。
【００１９】
さらに、本発明は第３に、上記した本発明の第１のメルトインデックスが３〜１０ｇ／１０分の結晶性プロピレン・エチレン・ブテン−１ランダム三元共重合体で形成されてなる、オルゼン剛性が４２００〜７０００ｋｇ／ｃｍ２である易潰し性の優れた咬合具を有する咬合具付包装用袋を提供するものである。
【００２０】
また、本発明は第４に、上記した本発明の第２のＭＩが３〜１０ｇ／１０分の結晶性プロピレン・エチレン・ブテン−１ランダム三元共重合体９５〜６０重量％と、エチレン・ブテン−１共重合体単独又はエチレン・ブテン−１共重合体と低密度ポリエチレンの混合物５〜４０重量％との混合物で形成されてなる、オルゼン剛性が４２００〜７０００ｋｇ／ｃｍ２である易潰し性の優れた咬合具を有する咬合具付包装用袋を提供するものである。
【００２１】
本発明の第３及び第４における咬合具付包装用袋は、上記した如き本発明の第１或いは第２の咬合具を袋内部に有するものであればよく、袋自体は既知のものを使用することができる。袋の材質や大きさ，厚み等については特に制限はなく、袋の用途等に応じて適宜決定すればよい。食品や雑貨等の用途に使用する場合には、通常は、袋を構成するフィルムとしては、ＰＥＴ／ＣＰＰ（二軸延伸ポリエステル／ポリプロピレン）の積層フィルムなどが用いられる。
また、咬合具を袋に取付ける方法としては、通常、まず咬合具のみを製造し、これを袋本体フィルムに溶着する既知の方法を採用すればよい。第２図は、このようにして得られた本発明の第３及び第４の咬合具付包装用袋の一態様を示す正面図であり、第３図はそのＡ−Ａ線断面図（中央部縦断面図）である。図中、符号１が咬合具であり、符号２はヒートシール部である。
【００２２】
このようにして本発明の第３及び第４の咬合具付包装用袋を得ることができる。一般的には、ヒートシール，超音波シール等によって、咬合具付包装用袋ができる。
【００２３】
【実施例】
次に、本発明を実施例により詳しく説明する。
製造例１（咬合具Ａの製造）
ＭＩが６．５ｇ／１０分であり、エチレン含量が２．４重量％であって、ブテン−１含量が３．４重量％の結晶性プロピレン・エチレン・ブテン−１ランダム三元共重合体を用い、これを２００℃で押出成形し、水冷することにより第１図に示す如き咬合具Ａを得た。
【００２４】
製造例２〜６（咬合具Ｂ〜Ｆの製造）及び比較製造例１（咬合具Ｇの製造）
ＭＩが６．５ｇ／１０分であり、エチレン含量が２．４重量％であって、ブテン−１含量が３．４重量％の結晶性プロピレン・エチレン・ブテン−１ランダム三元共重合体に、ＭＩが３．５ｇ／１０分であって、ブテン−１含量が２０重量％のエチレン・ブテン−１共重合体を第１表に示す割合で配合したものを用い、これらをそれぞれ２００℃で押出成形し、水冷することにより第１図に示す如き咬合具Ｂ〜Ｇを得た。
【００２５】
比較製造例２（咬合具Ｈの製造）
ＭＩが７．０ｇ／１０分であり、エチレン含量が３．５重量％のポリプロピレンを用い、これを２００℃で押出成形し、水冷することにより第１図に示す如き咬合具Ｈを得た。
【００２６】
比較製造例３（咬合具Ｉの製造）
ＭＩが６．５ｇ／１０分であり、エチレン含量が２．４重量％であって、ブテン−１含量が３．４重量％の結晶性プロピレン・エチレン・ブテン−１ランダム三元共重合体に、ＭＩが８．６ｇ／１０分であり、プロピレン含量が２２重量％のエチレン・プロピレンゴム（ＥＰＲ）を２５重量％配合したものを用い、これを２００℃で押出成形し、水冷することにより第１図に示す如き咬合具Ｉを得た。
【００２７】
実施例１〜６
製造例１〜６で得られた咬合具Ａ〜Ｆを、ＰＥＴ／ＣＰＰ（二軸延伸ポリエステル／ポリプロピレン、全厚み５３μｍ）フィルムのＣＰＰ側に熱溶着して、第２図及び第３図に示す如き７種の咬合具付包装用袋を得た。
得られた咬合具付包装用袋について、ヒートシール温度、ヒートシール強度、オルゼン剛性を測定した。オルゼン剛性としては、用途によって異なるが、通常、３０００〜７０００ｋｇ／ｃｍ２程度のものが良い。結果を第１表に示す。
なお、ヒートシール温度は、熱傾斜試験機により、３００ｇ／１５ｍｍ幅、１ｋｇ／１５ｍｍ幅の強度を示す温度とした。
また、ヒートシール強度については、ヒートシール強度が１５ｍｍ幅で２ｋｇ以上あるときを○とし、２ｋｇ未満であるときは×とした。
第１表に示すように、これらのものは、容易に溶着できるとともに、強い溶着力を示し、しかも咬合具の開封性、再封性に優れ、外観も良好なものであった。特に低温ヒートシール性、柔軟性、易潰し性に優れたものであった。なお、原料樹脂には、必要量のスリップ剤を配合しておいた。これは、比較例１〜３においても同様である。
【００２８】
比較例１
実施例１において、製造例１で得られた咬合具Ａの代わりに、比較製造例１で得られた咬合具Ｇを用いたこと以外は、実施例１と同様にして行ない、咬合具付包装用袋を得て物性を測定した。結果を第１表に示す。
この比較例１で得られた咬合具付包装用袋は、３００ｇ時のヒートシール温度は良好であったものの、１ｋｇ時のヒートシール温度が高く、しかもヒートシール強度が２ｋｇ未満であり、低いものであった。
【００２９】
比較例２
実施例１において、製造例１で得られた咬合具Ａの代わりに、比較製造例２で得られた咬合具Ｈを用いたこと以外は、実施例１と同様にして行ない、咬合具付包装用袋を得て物性を測定した。結果を第１表に示す。
この比較例２で得られた咬合具付包装用袋は、ヒートシール強度は良好であったものの、３００ｇ時及び１ｋｇ時のヒートシール温度が高いものであった。
【００３０】
比較例３
実施例１において、製造例１で得られた咬合具Ａの代わりに、比較製造例３で得られた咬合具Ｉを用いたこと以外は、実施例１と同様にして行ない、咬合具付包装用袋を得て物性を測定した。結果を第１表に示す。
この比較例３で得られた咬合具付包装用袋は、３００ｇ時のヒートシール温度は良好であったものの、１ｋｇ時のヒートシール温度が非常に高く、しかもヒートシール強度が低いものであった。
【００３１】
製造例７（咬合具Ｊの製造）
製造例２〜６において、ＭＩが３．５ｇ／１０分であって、ブテン−１含量が２０重量％のエチレン・ブテン−１共重合体の代わりに、ＭＩが８ｇ／１０分であって、密度が０．９１ｇ／ｃｍ３の直鎖状低密度ポリエチレン（出光石油化学株式会社製、モアテック  １０１８Ｇ）を５重量％の割合で用いたこと以外は、製造例２〜６と同様にして行ない、第１図に示す如き咬合具Ｊを得た。
【００３２】
製造例８（咬合具Ｋの製造）
製造例２〜６において、ＭＩが３．５ｇ／１０分であって、ブテン−１含量が２０重量％のエチレン・ブテン−１共重合体の代わりに、該共重合体と、ＭＩが８ｇ／１０分であって、密度が０．９１ｇ／ｃｍ３の直鎖状低密度ポリエチレン（出光石油化学株式会社製、モアテック  １０１８Ｇ）とをそれぞれ１０重量％ずつ用いたこと以外は、製造例２〜６と同様にして行ない、第１図に示す如き咬合具Ｋを得た。
【００３３】
実施例７
実施例１において、製造例１で得られた咬合具Ａの代わりに、製造例７で得られた咬合具Ｊを用いたこと以外は、実施例１と同様にして行ない、咬合具付包装用袋を得て物性を測定した。結果を第１表に示す。
【００３４】
実施例８
実施例１において、製造例１で得られた咬合具Ａの代わりに、製造例８で得られた咬合具Ｋを用いたこと以外は、実施例１と同様にして行ない、咬合具付包装用袋を得て物性を測定した。結果を第１表に示す。
【００３５】
【表１】
第１表
0003773279.tif 000002
【００３６】
【発明の効果】
本発明の咬合具は、低温ヒートシール性に優れたものであって、包装用袋への溶着の際のヒートシール温度を低くすることができる。
しかも本発明の咬合具であって、特定のエチレン・ブテン−１共重合体を配合したものは、柔軟性がより向上したものである。
また、本発明の咬合具は、易潰し性に優れたものである。
さらに、本発明の咬合具は、容易に溶着できるとともに、強い溶着力を示し、しかも咬合具の開封性、再封性に優れ、外観も良好なものである。
【００３７】
なお、本発明の各種態様を示すと、以下の通りである。
（１）．メルトインデックスが３〜１０ｇ／１０分の結晶性プロピレン・エチレン・ブテン−１ランダム三元共重合体で形成されてなる、オルゼン剛性が４２００〜７０００ｋｇ／ｃｍ２である易潰し性の優れた咬合具。
【００３８】
（２）．結晶性プロピレン・エチレン・ブテン−１ランダム三元共重合体が、エチレン含量１．０〜９．０重量％、ブテン−１含量０．５〜９．０重量％である、前記（１）記載の咬合具。
【００３９】
（３）．メルトインデックスが３〜１０ｇ／１０分の結晶性プロピレン・エチレン・ブテン−１ランダム三元共重合体９５〜６０重量％と、エチレン・ブテン−１共重合体単独又はエチレン・ブテン−１共重合体と低密度ポリエチレンの混合物５〜４０重量％との混合物で形成されてなる、オルゼン剛性が４２００〜７０００ｋｇ／ｃｍ２である易潰し性の優れた咬合具。
【００４０】
（４）．結晶性プロピレン・エチレン・ブテン−１ランダム三元共重合体が、エチレン含量１．０〜９．０重量％、ブテン−１含量０．５〜９．０重量％であり、かつ、エチレン・ブテン−１共重合体が、ＭＩ０．４〜４０ｇ／１０分、ブテン−１含量５〜３５重量％である、前記（３）記載の咬合具。
【００４１】
（５）．メルトインデックスが３〜１０ｇ／１０分の結晶性プロピレン・エチレン・ブテン−１ランダム三元共重合体で形成されてなる、オルゼン剛性が４２００〜７０００ｋｇ／ｃｍ２である易潰し性の優れた咬合具を有する咬合具付包装用袋。
【００４２】
（６）．結晶性プロピレン・エチレン・ブテン−１ランダム三元共重合体が、エチレン含量１．０〜９．０重量％、ブテン−１含量０．５〜９．０重量％である、前記（５）記載の咬合具付包装用袋。
【００４３】
（７）．メルトインデックスが３〜１０ｇ／１０分の結晶性プロピレン・エチレン・ブテン−１ランダム三元共重合体９５〜６０重量％と、エチレン・ブテン−１共重合体単独又はエチレン・ブテン−１共重合体と低密度ポリエチレンの混合物５〜４０重量％との混合物で形成されてなる、オルゼン剛性が４２００〜７０００ｋｇ／ｃｍ２である易潰し性の優れた咬合具を有する咬合具付包装用袋。
【００４４】
（８）．結晶性プロピレン・エチレン・ブテン−１ランダム三元共重合体が、エチレン含量１．０〜９．０重量％、ブテン−１含量０．５〜９．０重量％であり、かつ、エチレン・ブテン−１共重合体が、ＭＩ０．４〜４０ｇ／１０分、ブテン−１含量５〜３５重量％である、前記（７）記載の咬合具付包装用袋。
【図面の簡単な説明】
【図１】第１図は、本発明の第１及び第２の咬合具の一態様を示す断面図である。
【図２】第２図は、本発明の第３及び第４の咬合具付包装用袋の一態様を示す正面図である。
【図３】第３図は、第２図のＡ−Ａ線断面図である。
【符号の説明】
１  咬合具
２  ヒートシール部
【図１】
0003773279.tif 000003
【図２】
0003773279.tif 000004
【図３】
0003773279.tif 000005